(57)【要約】【課題】高湿度下における誘電特性、ＵＶレーザー加工性及び密着性に優れる脂組成物を提供することを目的とする。【解決手段】特定のスチレン系ポリマーと、特定の無機フィラーと、硬化剤と、を含む樹脂組成物であって、スチレン系ポリマーが、特定の酸変性スチレン系ポリマーであり、樹脂組成物は、２５μｍの厚さを有するフィルムの形態において、特定の条件を満たす。【選択図】なし【特許請求の範囲】
【請求項１】
スチレン系ポリマーと、無機フィラーと、硬化剤と、を含む樹脂組成物であって、
前記スチレン系ポリマーが、カルボキシル基を有する酸変性スチレン系ポリマーであり、
前記無機フィラーは、シリカ及び／又は水酸化アルミニウムであり、
前記無機フィラーの粒径は、１μｍ以下であり、
前記無機フィラーの含有量は、前記スチレン系ポリマー１００質量部に対して２０〜８０質量部であり、
前記樹脂組成物は、２５μｍの厚さを有するフィルムの形態において、下記式（Ａ）及び（Ｂ）を満たす、樹脂組成物。
Ｘ≦５０…（Ａ）
Ｙ≧４０…（Ｂ）
（式中、Ｘは、波長３５５ｎｍの光の吸収率（単位：％）を表し、Ｙは、ヘイズ値（単位：％）を表す。）
【請求項２】
前記酸変性スチレン系ポリマーは、酸変性スチレン系エラストマーである、請求項１記載の樹脂組成物。
【請求項３】
前記酸変性スチレン系エラストマーに含まれる不飽和二重結合の全部又は一部が水素添加されている、請求項２記載の樹脂組成物。
【請求項４】
前記酸変性スチレン系エラストマーは、スチレン重合体ブロックと、エチレン−ブチレン重合体ブロックとを含む共重合体の酸変性物である、請求項２又は３記載の樹脂組成物。
【請求項５】
前記酸変性スチレン系エラストマーは、スチレン−エチレン−ブチレン−スチレンブロック共重合体の酸変性物である、請求項２〜４のいずれか１項に記載の樹脂組成物。
【請求項６】
前記硬化剤は、エポキシ樹脂、カルボジイミド化合物、及びオキサゾリン化合物からなる群から選択される１種以上の硬化剤である、請求項１〜５のいずれか１項に記載の樹脂組成物。
【請求項７】
硬化後の前記樹脂組成物の誘電率は、２．８未満であり、硬化後の前記樹脂組成物の誘電正接は、０．００６未満である、請求項１〜６のいずれか１項に記載の樹脂組成物。
【請求項８】
請求項１〜７のいずれか１項に記載の樹脂組成物を含む、接着フィルム。
【請求項９】
硬化後の前記接着フィルムは、２〜２００μｍの厚さを有する、請求項８記載の接着フィルム。
【請求項１０】
請求項１〜９のいずれか１項に記載の樹脂組成物を含む接着層と、電気絶縁層と、が積層された積層構造を有する、カバーレイフィルム。
【請求項１１】
請求項１〜７のいずれか１項に記載の樹脂組成物を含む接着層と、電気絶縁層と、銅箔と、が積層された積層構造を有する積層板であって、
前記接着層が、第１の面と、前記第１の面に対向する第２の面とを有し、
前記接着層の第１の面に前記電気絶縁層が積層され、前記接着層の第２の面に前記銅箔が積層されている、積層板。
【請求項１２】
請求項１〜７のいずれか１項に記載の樹脂組成物を含む接着層と、銅箔と、が積層された積層構造を有する、樹脂付き銅箔。
【請求項１３】
請求項１〜７のいずれか１項に記載の樹脂組成物を含む接着層と、電気絶縁層と、銅箔と、が積層された積層構造を有する樹脂付き銅張り積層板であって、
前記電気絶縁層が、第１の面と、前記第１の面に対向する第２の面とを有し、
前記電気絶縁層の第１の面に前記接着層が積層され、前記電気絶縁層の第２の面に前記銅箔が積層されている、樹脂付き銅張り積層板。
【請求項１４】
前記積層板に、下記（１）及び（２）の処理を行った際に、切断部位の水平方向の切断面に形成される凹みの水平方向の最大長は、５μｍ以下である、請求項１３記載の積層板。
（１）前記銅箔を除去することにより、除去部位を形成する。
（２）前記除去部位に、波長３５５ｎｍのレーザー光を照射することにより、前記除去部位の垂直方向に切断部位を形成する。
【発明の詳細な説明】
【技術分野】
【０００１】
本発明は、樹脂組成物、接着フィルム、カバーレイフィルム、積層板、樹脂付き銅箔及び樹脂付き銅張り積層板に関する。
【背景技術】
【０００２】
近年、フレキシブルプリント配線板（ＦＰＣ）における伝送信号の高速化に伴い、信号の高周波化が進んでいる。これに伴い、ＦＰＣ用材料には、高周波領域での低誘電特性（低誘電率、低誘電正接）が一層要求されている。その中で、ＦＰＣの高密度化に伴い、３層以上に多層化することや、ブラインドビア等の径を小さくすることが行われている。これに伴い、ＦＰＣの各種部材を接着するための接着剤には、優れた低誘電特性、及び優れたＵＶレーザー加工性が一層求められている。
【０００３】
特許文献１には、ポリイミド化合物、変性ポリブタジエン、及び無機充填剤を含有し、低誘電正接特性に優れた樹脂組成物が開示されている。
【０００４】
また特許文献２には、フッ素系樹脂にポリイミドを配合し、ＵＶレーザー加工性を付与した低誘電樹脂組成物が開示されている。
【０００５】
特許文献３には、酸化チタンや酸化亜鉛の表面に、アルミナ、シリカ、ステアリン酸をコーティングした紫外線吸収物質を、フッ素系樹脂に添加することにより、ＵＶレーザー加工性を付与した樹脂組成物が開示されている。
【０００６】
特許文献４には、多孔質物質（シリカ）の孔部にポリスチレン、ポリオレフィンなどの低誘電率化成分を充填した低誘電率化剤と、絶縁性樹脂組成物とからなる低誘電率絶縁性樹脂組成物が開示されている。
【先行技術文献】
【特許文献】
【０００７】
【特許文献１】特開２０１６−１３５８５９号公報
【特許文献２】特開平６−１３４９５号公報
【特許文献３】特開２００４−１７５９８３号公報
【特許文献４】特開２００６−６３２９７号公報
【発明の概要】
【発明が解決しようとする課題】
【０００８】
しかし、特許文献１及び２に開示された樹脂組成物は、ポリイミドを含むため、吸水率が高い。このため、これらの樹脂組成物は、高湿度下において、誘電正接特性が悪化し、伝送信号を適切に伝搬できない。
【０００９】
特許文献３に開示された樹脂組成物は、樹脂としてフッ素系樹脂を主成分として含むため、常態下において、誘電特性に優れるとともに、吸水率も低いため、高湿度下においても誘電正接が悪化せず、伝送信号を適切に伝搬できる。しかしながら、フッ素樹脂を主成分として含むため、密着性が乏しい。このため、この樹脂組成物は、ＦＰＣ用材料として実用的に用いられない。
【００１０】
特許文献４に開示された樹脂組成物は、低誘電率化成分の配合量が少なく、４６％である。また、この樹脂組成物は、エポキシ樹脂及びフェノール樹脂を配合することにより形成されるため、硬化後に生じる水酸基、未反応フェノール樹脂の水酸基の割合が多いと推測される。この結果、硬化後の組成物の誘電率は、良くても２．９であり、近年の低誘電率化に対応できない。また、硬化後の樹脂組成物は、水酸基の割合が大きいため高い吸水率を有し、その結果、高湿環境下において、誘電正接が悪化する。
【００１１】
そこで、本発明は、高湿度下における誘電特性、ＵＶレーザー加工性及び密着性に優れる樹脂組成物を提供することを目的とする。
【課題を解決するための手段】
【００１２】
本発明者らは、上記課題を解決するために鋭意検討した結果、特定のスチレン系ポリマーと、特定の無機フィラーと、硬化剤とを特定の割合で含み、光の吸収率及びヘイズ値が特定範囲内にある樹脂組成物が、上記課題を解決できることを見出し、本発明を完成させた。
【００１３】
すなわち、本発明は以下のとおりである。
［１］
スチレン系ポリマーと、無機フィラーと、硬化剤と、を含む樹脂組成物であって、
前記スチレン系ポリマーが、カルボキシル基を有する酸変性スチレン系ポリマーであり、
前記無機フィラーは、シリカ及び／又は水酸化アルミニウムであり、
前記無機フィラーの粒径は、１μｍ以下であり、
前記無機フィラーの含有量は、前記スチレン系ポリマー１００質量部に対して２０〜８０質量部であり、
前記樹脂組成物は、２５μｍの厚さを有するフィルムの形態において、下記式（Ａ）及び（Ｂ）を満たす、樹脂組成物。
Ｘ≦５０…（Ａ）
Ｙ≧４０…（Ｂ）
（式中、Ｘは、波長３５５ｎｍの光の吸収率（単位：％）を表し、Ｙは、ヘイズ値（単位：％）を表す。）
［２］
前記酸変性スチレン系ポリマーは、酸変性スチレン系エラストマーである、［１］の樹脂組成物。
［３］
前記酸変性スチレン系エラストマーに含まれる不飽和二重結合の全部又は一部が水素添加されている、［２］の樹脂組成物。
［４］
前記酸変性スチレン系エラストマーは、スチレン重合体ブロックと、エチレン−ブチレン重合体ブロックとを含む共重合体の酸変性物である、［２］又は［３］の樹脂組成物。
［５］
前記酸変性スチレン系エラストマーは、スチレン−エチレン−ブチレン−スチレンブロック共重合体の酸変性物である、［２］〜［４］のいずれかの樹脂組成物。
［６］
前記硬化剤は、エポキシ樹脂、カルボジイミド化合物、及びオキサゾリン化合物からなる群から選択される１種以上の硬化剤である、［１］〜［５］のいずれかの樹脂組成物。
［７］
硬化後の前記樹脂組成物の誘電率は、２．８未満であり、硬化後の前記樹脂組成物の誘電正接は、０．００６未満である、［１］〜［６］のいずれかの樹脂組成物。
［８］
［１］〜［７］のいずれかの樹脂組成物を含む、接着フィルム。
［９］
硬化後の前記接着フィルムは、２〜２００μｍの厚さを有する、［８］の接着フィルム。
［１０］
［１］〜［９］のいずれかの樹脂組成物を含む接着層と、電気絶縁層と、が積層された積層構造を有する、カバーレイフィルム。
［１１］
［１］〜［７］のいずれかの樹脂組成物を含む接着層と、電気絶縁層と、銅箔と、が積層された積層構造を有する積層板であって、
前記接着層が、第１の面と、前記第１の面に対向する第２の面とを有し、
前記接着層の第１の面に前記電気絶縁層が積層され、前記接着層の第２の面に前記銅箔が積層されている、積層板。
［１２］
［１］〜［７］のいずれかの樹脂組成物を含む接着層と、銅箔と、が積層された積層構造を有する、樹脂付き銅箔。
［１３］
［１］〜［７］のいずれかの樹脂組成物を含む接着層と、電気絶縁層と、銅箔と、が積層された積層構造を有する樹脂付き銅張り積層板であって、
前記電気絶縁層が、第１の面と、前記第１の面に対向する第２の面とを有し、
前記電気絶縁層の第１の面に前記接着層が積層され、前記電気絶縁層の第２の面に前記銅箔が積層されている、樹脂付き銅張り積層板。
［１４］
前記積層板に、下記（１）及び（２）の処理を行った際に、切断部位の水平方向の切断面に形成される凹みの水平方向の最大長は、５μｍ以下である、［１３］の積層板。
（１）前記銅箔を除去することにより、除去部位を形成する。
（２）前記除去部位に、波長３５５ｎｍのレーザー光を照射することにより、前記除去部位の垂直方向に切断部位を形成する。
【発明の効果】
【００１４】
本発明は、高湿度下における誘電特性、密着性及びＵＶレーザー加工性に優れる樹脂組成物を提供可能である。
【図面の簡単な説明】
【００１５】
【図１】実施例におけるレーザー加工性の評価方法の概略説明図である。
【発明を実施するための形態】
【００１６】
以下、本発明を実施するための形態（以下、「本実施形態」という。）について詳細に記載する。なお、本発明は以下の実施の形態に限定されるものではなく、その要旨の範囲内で種々変形して実施することができる。
【００１７】
本実施形態における樹脂組成物は、スチレン系ポリマーと、無機フィラーと、硬化剤と、を含む樹脂組成物であって、スチレン系ポリマーが、カルボキシル基を有する酸変性スチレン系ポリマーであり、無機フィラーは、シリカ及び／又は水酸化アルミニウムであり、無機フィラーの粒径は、１μｍ以下であり、無機フィラーの含有量は、スチレン系ポリマー１００質量部に対して２０〜８０質量部であり、樹脂組成物は、２５μｍの厚さを有するフィルムの形態において、下記式（Ａ）及び（Ｂ）を満たす。
Ｘ≦５０…（Ａ）
Ｙ≧４０…（Ｂ）
（式中、Ｘは、波長３５５ｎｍの光の吸収率（単位：％）を表し、Ｙは、ヘイズ値（単位：％）を表す。）
【００１８】
［酸変性スチレン系ポリマー］
本実施形態における樹脂組成物は、カルボキシル基を有する酸変性スチレン系ポリマーを含む。本明細書において、「酸変性スチレン系ポリマー」とは、芳香族ビニル類（例えば、スチレン、α−メチルスチレン、好ましくはスチレン）に由来する構成単位を有し、且つ、カルボキシル基を有することをいう。本明細書において、「カルボキシル基」とは、「無水カルボキシル基」も包含する概念をいう。
【００１９】
酸変性スチレン系ポリマーとしては、芳香族ビニル類由来の単位と不飽和カルボン酸由来の単位（例えば、アクリル酸、メタクリル酸等の不飽和物カルボン酸、フマル酸、マレイン酸、イタコン酸等の不飽和ジカルボン酸等）とを含む共重合体、芳香族ビニル由来の単位と不飽和無水カルボン酸（例えば、無水マレイン酸、無水イタコン酸等）由来の単位とを含む共重合体が挙げられる。これらの共重合体は、さらに芳香族ビニル及び不飽和カルボン酸又は不飽和無水カルボン酸と共重合可能なモノマー（例えば、α−オレフィン、共役ジエン、ビニルエステル類、ビニルエーテル類、アクリル酸又はメタクリル酸のエステル類、ハロゲン化ビニル類等）由来の単位を含んでもよい。
【００２０】
酸変性スチレン系ポリマーの具体例としては、酸変性スチレン系エラストマー、酸変性ＡＢＳ樹脂（アクリロニトリル−ブタジエン−スチレン樹脂が無水マレイン酸等により酸変性した樹脂）、酸変性ＡＳ樹脂（アクリロニトリル−スチレン樹脂が無水マレイン酸等により酸変性した樹脂）が挙げられる。これらの中でも、低誘電率及び低誘電正接の観点から、酸変性スチレン系エラストマーであることが好ましい。なお、本明細書において、「スチレン系エラストマー」は、スチレン−アルキレン共重合体と同義である。
【００２１】
酸変性スチレン系エラストマーとしては、特に限定されないが、例えば、芳香族ビニル重合体ブロック（例えば、スチレン重合体ブロック）と共役ジエンブロック（例えば、ブタジエンブロック、イソプレンブロック等）とを含む共重合体の酸変性物等が挙げられる。
【００２２】
酸変性スチレン系エラストマーに含まれる不飽和二重結合の全部又は一部は、低誘電率及び低誘電正接の観点から、水素添加されていることが好ましい。これにより、不飽和二重結合に由来するπ電子の存在による誘電特性に対する影響を低減できる傾向にある。水素添加率が１００％である酸変性スチレン系エラストマーとしては、例えば、（ｉ）芳香族ビニル重合体ブロック（例えば、スチレン重合体ブロック）と、エチレン−ブチレン重合体ブロックとを含む共重合体の酸変性物（例えば、スチレン−エチレン−ブチレン−スチレンブロック共重合体の酸変性物）、（ii）芳香族ビニル重合体ブロック（例えば、スチレン重合体ブロック）と、エチレン−プロピレン重合体ブロックとを含む共重合体の酸変性物、（iii）芳香族ビニル重合体ブロック（例えば、スチレン重合体ブロック）と、イソブチレン重合体ブロックとを含む共重合体の酸変性物が挙げられる。これらの中でも、柔軟性の観点から、（ｉ）芳香族ビニル重合体ブロック（好ましくはスチレン重合体ブロック）と、エチレン-ブチレン重合体ブロックとを含む共重合体の酸変性物であることが好ましく、スチレン−エチレン−ブチレン−スチレンブロック共重合体の酸変性物であることが更に好ましい。
【００２３】
本実施形態の樹脂組成物において、酸変性スチレン系ポリマーは、１種を単独で、又は２種以上組み合わせて用いられる。
【００２４】
酸変性スチレン系ポリマー中のスチレン由来の単位の割合は、好ましくは１０〜６５重量％であり、より好ましくは１５〜６０重量％であり、さらに好ましくは２０〜５５重量％である。スチレン由来の単位の割合が６５重量％以下である場合、柔軟性が一層良好となることに起因して、ＦＰＣとしてのフレキシブル性が一層向上する傾向にある。一方、スチレン由来の単位の割合が１０重量％以上である場合、樹脂組成物を硬化させてＦＰＣ材料の接着剤として用いた際に、過度に柔らかくなりにくく、屈曲させても接着剤が動きにくくなることに起因して、回路が保持され、回路の断線が起こりにくくなる傾向にある。
【００２５】
酸変性スチレン系ポリマーは、分子鎖中（主に側鎖）にカルボキシル基を含む。酸変性スチレン系ポリマーがカルボキシル基を含むことにより、エポキシ化合物やカルボジイミド化合物等の硬化剤と反応し、三次元網目構造を形成し、その結果、耐熱性が向上する。酸変性スチレン系ポリマーのカルボキシル基当量は、１１０００ｇ／ｅｑ以下であることが好ましく、８０００ｇ／ｅｑ以下であることがより好ましく、６０００ｇ／ｅｑ以下であることがさらに好ましい。カルボキシル基当量が１１０００ｇ／ｅｑ以下である場合、架橋密度が一層向上し、耐はんだリフロー性に一層優れる傾向にある。尚、カルボキシル基当量は、ＪＩＳ  Ｋ  １５５７−５に準拠して測定することができる。具体的には、例えば、以下の方法により測定する。すなわち、２−プロパノール２００ｍＬ、水１００ｍＬ及びブロモチモールブルーのメタノール溶液を７滴加え、０．０２ｍｏｌ／Ｌ水酸化カリウムのメタノール溶液で緑色になるまで滴定し、これに試料を５０ｇ溶解させる。これを０．０２ｍｏｌ／Ｌ水酸化カリウムのメタノール溶液にて滴定し、以下の計算式により、カルボキシル基当量を算出する。
カルボキシル基当量（ｇ／当量）＝（５６１００×３（ｇ／試料採取量）／（（１．１２２×（滴定量ｍＬ）×０．０２（滴定液濃度））
【００２６】
［無機フィラー］
樹脂組成物は、１μｍ以下の粒径を有する無機フィラー（以下、「特定の無機フィラー」ともいう。）を含む。酸変性スチレン系ポリマーは、通常、ＵＶ−ＹＡＧレーザー波長の３５５ｎｍの光の吸収に乏しく、ＵＶレーザー加工性に劣る。これに対し、樹脂組成物は、特定の無機フィラーを含有することにより、ＵＶレーザー加工性を向上できる。樹脂組成物は、無機フィラーを含有すると、波長３５５ｎｍの光の吸収率を高めることはできないが、ヘイズ値（拡散透過率／全光線透過率×１００（％））を向上させることができる。ここで、ヘイズ値が大きいことは、拡散透過率が大きいことを意味するため、樹脂組成物内で光が十分に拡散して透過する。この結果、ＵＶレーザーがスチレン系ポリマーと一層広範囲に接触し、スチレン系ポリマーの除去（アブレーション）が促進される。
【００２７】
無機フィラーとしては、低誘電率及び低誘電正接の観点から、シリカ及び／又は水酸化アルミニウムであることが好ましい。
【００２８】
無機フィラーの粒径は、１μｍ以下であり、好ましくは０．８μｍ以下である。無機フィラーの粒径が１μｍを超えると、無機フィラーの粒径は、ＵＶ−ＹＡＧレーザー波長である３５５ｎｍの３倍程度の長さに相当するため、ヘイズ値が低下し、レーザー加工性が十分でない虞がある。
【００２９】
無機フィラーの粒径は、ＪＩＳ  Ｚ８８２５  ２０１３に準拠したレーザー回折式粒度分布により測定できる。具体的には、例えば、分散溶剤に無機フィラーを入れて、スラリー化した後、レーザー回折式流動分布装置の測定槽に徐々に入れ、光透過度が基準になるように濃度を調整する。次いで、装置の自動計測に従って測定する。
【００３０】
無機フィラーの含有量は、スチレン系ポリマー１００質量部に対して、２０〜８０質量部であり、好ましくは３０質量部〜７０質量部であり、より好ましくは３５〜６５質量部である。無機フィラーの含有量が２０質量部以上であることにより、ヘイズ値が低下せず、レーザー加工性が良好になる。一方、無機フィラーの含有量が８０質量部以下であることにより、誘電率及び誘電正接が低くなる。
【００３１】
無機フィラーの誘電率は、特に限定されないが、好ましくは１０以下であり、より好ましくは８以下であり、さらに好ましくは５以下である。
【００３２】
［硬化剤］
樹脂組成物は、硬化剤を含む。硬化剤は、スチレン系ポリマーに含まれるカルボキシル基と反応することにより、架橋密度を増加させ、密着力及び耐はんだリフロー性を向上させる。
【００３３】
硬化剤としては、カルボキシル基と反応可能であれば特に限定されず、例えば、エポキシ樹脂、カルボジイミド化合物、アミン化合物、オキサゾリン化合物、イソシアネート化合物等が挙げられる。これらの中でも、反応性の観点から、エポキシ樹脂、カルボジイミド化合物、オキサゾリン化合物であることが好ましく、エポキシ樹脂であることがより好ましい。
【００３４】
エポキシ樹脂としては、ビスフェノールＡ型エポキシ樹脂、ビスフェノールＦ型エポキシ樹脂、ビスフェノールＳ型エポキシ樹脂、ノボラック型エポキシ樹脂、ビフェニル型エポキシ樹脂、シクロペンタジエン型エポキシ樹脂、グリシジルアミン型エポキシ樹脂、縮合多縮型エポキシ樹脂等が挙げられる。
【００３５】
エポキシ樹脂のエポキシ当量は、好ましくは５００ｇ／ｅｑ以下、より好ましくは３００ｇ／ｅｑ以下である。エポキシ当量が５００ｇ／ｅｑ以下である場合、樹脂組成物に含まれるエポキシ含有量を少なくすることができるため、誘電率及び誘電正接が一層良好となる傾向にある。なお、エポキシ樹脂のエポキシ当量は、ＪＩＳ  Ｋ７２３６  ２００１に準拠して測定することができる。
【００３６】
樹脂組成物中に含まれるスチレン系ポリマーのカルボキシル基１当量に対する硬化剤の官能基の当量は、０．３〜３．０であることが好ましく、より好ましくは０．５〜２．５であり、さらに好ましくは０．７〜２．０である。カルボキシル基１当量に対する官能基の当量が０．３以上である場合、反応性が一層向上し、耐はんだリフロー性が一層良好となる傾向にある。一方、カルボキシル基１当量に対する官能基の当量が３．０以下である場合は、エポキシ樹脂が過剰とならないため、絶縁信頼性に一層優れ、誘電率及び誘電正接が一層良好となる傾向にある。
【００３７】
本実施形態における樹脂組成物は、上述した各成分以外のその他の添加剤を含んでもよい。その他の添加剤としては、例えば、ヒンダードフェノール系、リン系、イオウ系等の酸化防止剤；耐光安定剤、耐候安定剤、熱安定剤等の安定剤；トリアリルホスフェート、リン酸エステル等の難燃剤；アニオン系、カチオン系、ノニオン系の界面活性剤；可塑剤；滑剤等の各種公知の添加剤が用いられる。添加剤の配合量は、本発明の効果を損なわない範囲で適宜調整できる。
【００３８】
［樹脂組成物の特性］
樹脂組成物は、２５μｍの厚さを有するフィルムの形態において、下記式（Ａ）及び（Ｂ）を満たす。
Ｘ≦５０…（Ａ）
Ｙ≧４０…（Ｂ）
【００３９】
式中、Ｘは、波長３５５ｎｍの光の吸収率（単位：％）を表し、Ｙは、ヘイズ値（単位：％）を表す。
【００４０】
ヘイズ値は、好ましくは５０％以上であり、より好ましくは６０％以上であり、更に好ましくは７０％以上である。ヘイズが４０％未満である場合、ＵＶレーザーが広範囲にスチレン系ポリマーと接触することができないため、ＵＶレーザー加工性に劣る虞がある。なお、光の吸収率及びヘイズ値は、実施例に記載の方法により算出できる。
【００４１】
本実施形態の樹脂組成物の硬化物は誘電特性に優れる。硬化後の樹脂組成物の誘電率は、２．８未満であることが好ましく、より好ましくは２．７５以下、さらに好ましくは２．７０以下である。また、硬化後の樹脂組成物の誘電正接は、０．００６未満であることが好ましく、より好ましくは０．００５以下、さらに好ましくは０．００４以下である。
【００４２】
本実施形態における樹脂組成物は、接着フィルム等の形状にした後、例えば、フレキシブルプリント配線板（ＦＰＣ）の各種部材の接着剤として用いることができる。以下、接着フィルムと各種部材について説明する。
【００４３】
［接着フィルム］
本実施形態における接着フィルムは、本実施形態の樹脂組成物を含む。接着フィルムは、例えば離型フィルム上に樹脂組成物を塗布することにより作製できる。より具体的には、少なくとも片面に離型処理が施されたＰＥＴ（ポリエチレンテレフタレート）フィルム、ＰＰ（ポリプロピレン）フィルム、ＰＥ（ポリエチレン）フィルムなどの離型処理面上に樹脂組成物を塗布した後、一定の条件（温度：８０〜１８０℃、時間：２〜１０分）により半硬化状態（以下、Ｂステージともいう）になるまで乾燥させて接着フィルムを得る。塗膜の厚さは、用途により異なるが、１０〜１００μｍ程度でよい。塗布方法は、特に限定されず、例えば、コンマコーター、ダイコーター、グラビアコーター等の方法が挙げられる。なお、完全硬化状態（Ｃステージ）の接着フィルムは、Ｂステージの接着フィルムを一定の硬化条件（温度：１６０〜１８０℃、圧力：２〜３ＭＰａ、時間：３０〜６０分）で処理することにより得ることができる。
【００４４】
硬化後の接着フィルムの厚さが、好ましくは２〜２００μｍであり、より好ましくは５〜１５０μｍであり、さらに好ましくは１０〜１００μｍである。接着フィルムの厚さが２００μｍ以下であることにより、製造時の発泡を一層抑制できる傾向にあり、接着フィルムの厚さが２μｍ以上であることにより、加工表面の平滑性を一層保つことができ、例えば、回路埋まり性、密着性、折り曲げ性等の特性が一層良好となる傾向にある。
【００４５】
［カバーレイフィルム］
本実施形態のカバーレイフィルムは、本実施形態の樹脂組成物を含む接着層と、電気絶縁層と、が積層された構造を有する。
【００４６】
電気絶縁層は、カバーレイフィルムをＦＰＣの部材として用いた場合、配線板上に形成された回路等を保護するための役割を有する。電気絶縁層を構成する材料としては、特に限定されず、例えば、ポリイミド、液晶ポリマー、ポリフェニレンスルフィド、シンジオタクチックポリスチレン、ポリエチレンテレフタレート、ポリエチレンナフタレート、ポリカーボネート、ポリブチレンテレフタレート、ポリエーテルエーテルケトン、及びフッ素系樹脂からなる群から選択される１種以上の樹脂が挙げられる。
【００４７】
電気絶縁層としてのフッ素系樹脂としては、特に限定されず、例えば、ポリテトラフルオロエチレン、ポリテトラフルオロエチレン−パーフルオロアルキルビニルエーテル共重合体、テトラフルオロエチレン−ヘキサフルオロプロピレン共重合体、ジフルオロエチレン−トリフルオロエチレン共重合体、テトラフルオロエチレン−エチレン共重合体、ポリクロロトリフルオロエチレン、及びポリビニリデンフルオライドからなる群から選択される１種以上が挙げられる。
【００４８】
［積層板］
本実施形態の積層板は、本実施形態の樹脂組成物を含む接着層と、電気絶縁層と、銅箔と、が積層された積層構造を有する積層板であって、接着層は、第１の面と、第１の面に対向する第２の面とを有し、接着層の第１の面に電気絶縁層が積層され、接着層の第２の面に銅箔が積層されている。本実施形態の積層板は、接着層に本実施形態の樹脂組成物を含むため、高湿度下における誘電特性、ＵＶレーザー加工性及び密着性に優れる。
【００４９】
また、本実施形態における積層板は、本実施形態の樹脂組成物を含む接着層と、電気絶縁層と、銅箔と、が積層された積層板であって、電気絶縁層の両面に接着層が積層され、接着層の電気絶縁層が積層された面とは反対側の面に銅箔が積層された構造を有する両面銅張り積層板であってもよい。両面銅張り積層板は、片面銅張り積層板の電気絶縁層における、接着層及び銅箔が積層された面とは反対側の面に、接着層と銅箔が更に設けられた構造を有する。
【００５０】
積層板は、接着層の硬化状態がカバーレイフィルムとは異なる。具体的には、カバーレイフィルムに含まれる接着層の硬化状態はＢステージであるのに対して、積層板に含まれる接着層の硬化状態はＣステージである。カバーレイフィルムは、後述するように、回路を形成した積層板に貼り合わせた後、接着層をＣステージまで更に硬化させる。
【００５１】
積層板に含まれる接着層の厚さは、好ましくは２〜５０μｍであり、より好ましくは５〜２５μｍである。接着層の厚さが２μｍ以上であると、電気絶縁層と被着体との間の接着性が一層良好となる傾向にあり、５０μｍ以下であると、折り曲げ性（屈曲性）が一層良好となる傾向にある。
【００５２】
本実施形態の積層板は、ＵＶレーザー加工性に優れるため、ＵＶレーザー光を照射することに伴う、不要なケズレ等を抑制できる。このため、本実施形態の積層板は、積層板に、下記（１）及び（２）の処理を行った際に、切断部位の水平方向の切断面に形成される凹みの水平方向の最大長は、例えば、５μｍ以下であり、３μｍ以下であることが好ましい。
（１）前記銅箔を除去することにより、除去部位を形成する。
（２）前記除去部位に、波長３５５ｎｍのレーザー光を照射することにより、前記除去部位の垂直方向に切断部位を形成する。
【００５３】
本実施形態の樹脂付き銅箔は、本実施形態の樹脂組成物を含む接着層と、銅箔と、が積層された積層構造を有する。本実施形態の樹脂付き銅箔は、接着層に本実施形態の樹脂組成物を含むため、高湿度下における誘電特性、ＵＶレーザー加工性及び密着性に優れる。
【００５４】
［樹脂付き銅張り積層板］
本実施形態の樹脂付き銅箔は、本実施形態の樹脂組成物を含む接着層と、電気絶縁層と、銅箔と、が積層された積層構造を有する樹脂付き銅張り積層板であって、電気絶縁層が、第１の面と、第１の面に対向する第２の面とを有し、電気絶縁層の第１の面に接着層が積層され、電気絶縁層の第２の面に銅箔が積層されている。本実施形態の樹脂付き銅張り積層板は、接着層に本実施形態の樹脂組成物を含むため、高湿度下における誘電特性、ＵＶレーザー加工性及び密着性に優れる。
【００５５】
上述した各種部材は、接着層が露出した面に、セパレートフィルムが更に積層されていてもよい。セパレートフィルムを形成する樹脂としては、特に限定されず、例えば、ポリエチレンテレフタレート樹脂、ポリエチレンナフタレート樹脂、ポリプロピレン樹脂、ポリエチレン樹脂、及びポリブチレンテレフタレート樹脂からなる群から選択される１種以上の樹脂が挙げられ、中でも、製造コストを低減する観点から、ポリプロピレン樹脂、ポリエチレン樹脂、及びポリエチレンテレフタレート樹脂からなる群から選択される１種以上の樹脂が好ましい。セパレートフィルムを有する各種部材を使用する際には、このセパレートフィルムを剥離した後、接着層面を被着体に貼付する。
【００５６】
［フレキシブルプリント配線板］
フレキシブルプリント配線板は、本実施形態のカバーレイフィルムと、積層板を含み、積層板に含まれる銅箔に回路を形成した後、カバーレイフィルムの接着層を、積層板の回路形成面に貼着させることにより得られる。
【００５７】
［製造方法］
本実施形態における各種部材の製造方法としては、特に限定されず、公知の方法を用いることができる。本実施形態のカバーレイフィルムは、例えば、以下の（ａ）工程を含む方法により製造することができる。
（ａ）電気絶縁層の片面に、接着層を形成する樹脂組成物のワニスを塗布し、Ｂステージまで乾燥させる工程。
【００５８】
本実施形態における片面銅張り積層板の製造方法としては、例えば、上記（ａ）工程に加えて、以下の（ｂ）工程を更に行う。
（ｂ）上記（ａ）工程で得られたカバーレイフィルムの接着層が設けられた面に、銅箔を熱プレスし、接着層をＣステージまで乾燥させる工程。
本実施形態における両面銅張り積層板の製造方法としては、上記の片面銅張り積層板の電気絶縁層のもう一方の面に、接着層と銅箔とを上記と同様の方法により積層することにより製造することができる。
【００５９】
ワニスに用いられる溶剤としては、例えば、アセトン、トルエン、メチルエチルケトン、メチルイソブチルケトン、シクロヘキサノン、プロピレングリコールモノメチルエーテル、ジメチルアセトアミド、酢酸ブチル、酢酸エチル等が挙げられる。溶剤の配合量は、酸変性スチレン系ポリマー１００質量部に対し、３００〜５００質量部程度であってもよい。
【００６０】
ワニスを塗布する方法としては、塗布厚さに応じて、コンマコーター、ダイコーター、グラビアコーターなどを適宜採用することができる。ワニスの乾燥は、インラインドライヤー等により実施することができ、その際の乾燥条件は、樹脂や添加剤の種類及び量等により適宜調整することができる。
【００６１】
本実施形態における樹脂付き銅箔は、本実施形態の樹脂組成物を含む接着層と、銅箔と、が積層された構造を有する。また、本実施形態における樹脂付き銅張り積層板は、上述した低誘電樹脂組成物を含む接着層と、電気絶縁層と、銅箔と、が積層された構造を有し、前記電気絶縁層の第１の面に前記接着層が積層され、第２の面に前記銅箔が積層されている。樹脂付き銅箔及び樹脂付き銅張り積層板は、上述したカバーレイや銅張り積層板の製造方法に準じて製造することができる。
【００６２】
本明細書中の各物性の測定及び評価は、特に明記しない限り、以下の実施例に記載された方法に準じて行うことができる。
【実施例】
【００６３】
以下、本発明を実施例及び比較例によってさらに具体的に説明するが、本発明はこれらの実施例のみに限定されるものではない。
【００６４】
各実施例及び比較例において用いた各成分及び材料は以下のとおりである。
［スチレン系ポリマー］
（１）スチレン系ポリマーＡ
タフテックＭ１９１３  旭化成ケミカルズ社製
水添スチレン−エチレン−ブチレン−スチレンブロック共重合体、カルボキシル基当量５４００ｇ／ｅｑ、スチレン由来の単位の割合が３０重量％。
（２）スチレン系ポリマーＢ
タフテックＨ１０４１  旭化成ケミカルズ社製
水添スチレン−エチレン−ブチレン−スチレンブロック共重合体、カルボキシル基なし、スチレン由来の単位の割合が３０重量％。
（３）スチレン系ポリマーＣ
アサプレンＴ−４３２  旭化成ケミカルズ社製
スチレン−ブタジエン−スチレンブロック共重合体、カルボキシル基なし、スチレン由来の単位の割合が３０重量％
【００６５】
［無機フィラー］
（１）シリカＡ
ＳＣ２０５０−ＭＢ  アドマテック社製、粒径０．５μｍ。
（２）水酸化アルミニウムＡ
ハイジライトＨ−４３  昭和電工社製、粒径０．７５μｍ。
（３）シリカＢ
ＶＸ−ＳＲ  龍森社製、粒径２．５μｍ。
（４）水酸化アルミニウムＢ
Ｂ−３０３  アルモリックス社製、粒径４．３μｍ。
（５）酸化チタン
タイピュアＲ−９６０  ケマーズ社製、粒径０．５μｍ。
（６）タルク
Ｄ−６００  日本タルク社製、粒径０．６μｍ。
（７）有機リン系フィラー
ＯＰ９３０  クラリアント社製、粒径３．５μｍ。
【００６６】
［硬化剤］
（１）エポキシ樹脂
ｊＥＲ  ＹＸ８８００  三菱化学社製、縮合多縮型エポキシ樹脂、エポキシ当量１８０ｇ／ｅｑ。
（２）カルボジイミド化合物
カルボジライトＶ−０５  日清紡ケミカル社製、カルボジイミド当量２６２ｇ／ｅｑ。
（３）オキサゾリン化合物
１，３−ＰＢＯ  三國製薬工業社製、オキサゾリン当量１０８ｇ／ｅｑ。
【００６７】
実施例及び比較例において、各物性の測定及び評価は以下の方法により行った。
【００６８】
［引き剥がし強さ］
（１）サンプルの作製手順
厚さ３８μｍの片面離型処理が施されたＰＥＴフィルムの離型面側に、樹脂組成物を塗布し、乾燥後の厚さが２５μｍとなるように、８０〜１８０℃、１〜３０分の条件で半硬化状態（Ｂステージ）になるまで乾燥させることにより、接着層（接着フィルム）を形成した。
接着層の一方の面に、２５μｍの厚さを有するポリイミドフィルムをラミネートし、ＰＥＴフィルムを剥がした。次に、接着層の一方の面と対向する他方の面に、圧延銅箔（ＪＸ日鉱日石金属社製、品名ＢＨＹ−２２Ｂ―Ｔ、厚さ３５μｍ）の光沢面を貼り合わせ、１６０℃、３．０ＭＰａ（１ｃｍ2当たりの圧力）、６０分の条件で加熱加圧し、サンプル（積層板）を得た。
（２）測定方法
（１）で作製したサンプルを幅１０ｍｍ×長さ１００ｍｍにカットし、島津製作所社製オートグラフＡＧＳ−５００を用いて、９０°方向（積層板の面方向に直交する方向）における引き剥がし強度を以下の測定条件にて測定した。測定条件は、基材フィルム引きで、テストスピードを５０ｍｍ／ｍｉｎとした。評価基準は以下の通りである。
Ａ：引き剥がし強度が７Ｎ／ｃｍ以上
Ｂ：引き剥がし強度が５Ｎ／ｃｍ以上７Ｎ／ｃｍ未満
Ｃ：引き剥がし強度が５Ｎ／ｃｍ未満。
【００６９】
［耐はんだリフロー性］
（１）サンプルの作製手順
［引き剥がし強さ］（１）サンプルの作製手順により積層板を作製した。
（２）評価に使用したサンプル
上記積層板と、上記積層板を、４０℃、９０％ＲＨの条件で９６時間保管した湿熱処理済みの積層板の２種類の積層板を用いた。そして、各積層板を５０ｍｍ×５０ｍｍの大きさにカットしたものをサンプルとした。以下、前者を未処理サンプルといい、後者を処理済みサンプルという。
（３）測定方法
ピーク温度が２６０℃になるように設定したはんだリフロー炉に未処理サンプル及び処理済みサンプルを炉内に搬送した。この時、搬送スピードは、３００ｍｍ／ｍｉｎとし、ピーク温度の暴露時間が１０秒となるように調整した。リフロー炉を通過した後の各サンプルの膨れ及び剥がれの有無を目視により確認することにより、耐はんだリフロー性を評価した。評価基準を以下の通りである。
Ａ：膨れも剥がれも認められなかった。
Ｃ：膨れ及び剥がれの少なくとも一方が認められた。
【００７０】
［絶縁信頼性］
（１）サンプルの作製
厚さ３８μｍの片面離型処理が施されたＰＥＴフィルムの離型面側に、樹脂組成物を塗布し、乾燥後の厚さが２５μｍとなるように、８０〜１８０℃、１〜３０分の条件で半硬化状態（Ｂステージ）になるまで乾燥させることにより、接着層（接着フィルム）を形成した。
接着層の一方の面に、２５μｍの厚さを有するポリイミドフィルムをラミネートしてサンプルを得た。
（２）被着体の作製
被着体として、電解銅箔（ＪＸ日鉱日石金属社製、厚さ１８μｍ）の粗面に厚さ２５μｍのポリイミド層が形成された２層基板の銅箔光沢面に、パターンの配線幅（Ｌ）／間隔（Ｓ）＝５０／５０の回路パターンが形成されたものを用いた。
（３）評価方法
サンプルから離型のＰＥＴフィルムを剥がし、接着層の一方の面と対向する他方の面と、上記被着体の回路形成面とをプレス成形（加熱温度１６０℃、加熱時間１時間、圧力３ＭＰａ）により貼り合わせた。そして、貼り合わせたサンプルの絶縁信頼性を、８５℃、８５％ＲＨ、ＤＣ５０Ｖの条件にて１０００時間後の短絡有無を目視により確認することにより評価した。評価基準は以下の通りである。
Ａ：１０００時間後も短絡がなかった。
Ｃ：１０００時間に到達する前に短絡していた。
【００７１】
［誘電率及び誘電正接］
（１）サンプルの作製
厚さ３８μｍの片面離型処理が施されたＰＥＴフィルムの離型面側に、樹脂組成物を塗布し、乾燥後の厚さが２５μｍとなるように、８０〜１８０℃、１〜３０分の条件で半硬化状態（Ｂステージ）になるまで乾燥させることにより、接着層（接着フィルム）を形成した。
接着層の一方の面（接着層が露出している面）と、３８μｍの片面離型処理が施されたＰＥＴフィルムの離型面とが対向するようにラミネートし、プレス成形（加熱温度１６０℃、加熱時間１時間、圧力３ＭＰａ）を行い、サンプルを得た。使用時は離型のＰＥＴフィルムを両側共に剥がして測定を行った。
（２）測定方法
Ａｇｉｌｅｎｔ  Ｔｅｃｈｎｏｌｏｇｉｅｓ社製  Ｎｅｔｗｏｒｋ  ＡｎａｌｙｚｅｒＮ５２３０Ａ  ＳＰＤＲ（共振器法）を用いて、２３℃の雰囲気下、周波数５ＧＨｚの条件で測定を行い、以下のとおりに評価した。また、４０℃、９０％ＲＨの条件で９６時間保管した湿熱処理済みサンプルを用いて同様の評価を行った。評価基準は以下の通りである。
（誘電率）
Ａ：２．７未満
Ｂ：２．７以上２．８未満
Ｃ：２．８以上。
（誘電正接）
Ａ：０．００４未満
Ｂ：０．００４以上０．００６未満
Ｃ：０．００６以上。
【００７２】
［吸水率］
（１）サンプルの作製
［誘電率及び誘電正接］（１）サンプルの作製手順によりサンプルを得た。使用時は離型のＰＥＴフィルムを剥がして測定を行った。
（２）測定方法
サンプルを１０５℃、０．５時間の条件で乾燥させ、室温まで冷却した後のサンプル質量を初期値（ｍ0）とした。このサンプルを２３℃の純水に２４時間、浸漬させ、その後の質量（ｍd）を測定し、初期値と浸漬後の質量の変化から下記式を用いて吸水率を測定した。
（ｍd―ｍ0）×１００／ｍ0＝吸水率（％）
Ａ：吸水率が０．５％以下
Ｂ：吸水率が０．５％超１．０％未満
Ｃ：吸水率が１．０％以上。
【００７３】
［レーザー加工性］
（１）サンプルの作製
厚さ３８μｍの片面離型処理が施されたＰＥＴフィルムの離型面側に、樹脂組成物を塗布し、乾燥後の厚さが２５μｍとなるように、８０〜１８０℃、１〜３０分の条件で半硬化状態（Ｂステージ）になるまで乾燥させることにより、接着層（接着フィルム）を作成した。
被着体となる片面銅張積層板及び両面銅張積層板は、それぞれ、有沢製作所製ＰＮＳ  Ｈ０５１２ＲＡＨ（ポリイミド１２．５μｍ、圧延銅箔１２μｍ）と、ＰＫＲＷ  １０１２ＥＤＲ（ポリイミド２５μｍ、電解銅箔１２μｍ）を使用した。
接着層の一方の面と片面銅張積層板のポリイミド層とが対向するように、接着層に片面銅張積層板をラミネートした後、離型フィルムを剥がし、接着層の一方の面と対向する他方の面と、両面銅張積層板とを貼り合わせ、１６０℃、３．０ＭＰａ（１ｃｍ2当たりの圧力）、６０分の条件で加熱加圧し、サンプルを得た。
（２）測定方法
ＥＳＩ社製のＵＶ−ＹＡＧレーザー  Ｍｏｄｅｌ５３３０を用いて、片面銅張積層板の銅箔部にコンフォーマルエッチングを行った後、接着フィルムと両面銅張積層板との境界までブラインドビア加工を行った（図１参照のこと）。ブラインドビア部の断面を光学顕微鏡にて観察し、接着層のケズレの長さ（すなわち切断部位の水平方向の切断面に形成される凹みの水平方向の最大長）を測定した。
【００７４】
［吸収率及びヘイズ］
（１）サンプルの作製
［誘電率及び誘電正接］（１）サンプルの作製手順によりサンプルを得た。使用時は離型のＰＥＴフィルムを剥がして測定を行った。
（２）測定方法
日立ハイテクサイエンス社製分光光度計Ｕ−４１００を用いて３５５ｎｍの光の全光線透過率、反射率、及び拡散透過率を測定した。吸収率及びヘイズ値は、以下の計算式により算出した。
吸収率（％）＝１００−全光線透過率（％）−反射率（％）
ヘイズ値（％）＝拡散透過率／全光線透過率×１００（％）
【００７５】
［実施例１］
水添スチレン系エラストマー（タフテックＭ１９１３）１００質量部に対し、エポキシ樹脂（ｊＥＲ  ＹＸ８８００）６．１質量部、粒径０．５μｍのシリカ（ＳＣ２０５０−ＭＢ）５０質量部、溶解溶剤としてトルエン４００質量部加えて撹拌し、接着剤ワニス（樹脂組成物）とした。
【００７６】
［実施例２〜８、比較例１〜９］
表１及び２に示すように、各成分の種類及び含有量を変更したこと以外は実施例１と同様の方法により、接着剤ワニス（樹脂組成物）を得た。
【００７７】
各実施例１〜８及び比較例１〜９の接着剤ワニス（樹脂組成物）を用いて各種評価を行った。評価結果を表１及び２に示す。
【００７８】
【表１】
2018135506.tif 000002
【００７９】
【表２】
2018135506.tif 000003
【００８０】
上記実施例の結果から、本実施形態の樹脂組成物は、高湿度下における誘電特性に優れ、密着性及びＵＶレーザー加工性にも優れることが分かった。
【産業上の利用可能性】
【００８１】
本発明の低誘電樹脂組成物は、フレキシブルプリント配線板に用いられる接着フィルム等としての産業上利用可能性を有する。
【図１】
2018135506.tif 000004